(57)【要約】【課題】省エネルギー化を図りやすく、照明器具の位置の自由度が高い光活用空間システムを提供する。【解決手段】天井面１１０と壁面１３０と光源１４０を備える。光源１４０から発せられる光が天井面１１０と壁面１３０の少なくとも１つで反射される光活用空間システム１００である。天井面１１０と壁面１３０との少なくとも一部が高光反射型塗装鋼板又は高光拡散型塗装鋼板で形成される。前記高光反射型塗装鋼板は、ＪＩＳ  Ｋ  ５６００−４−７で規定される６０度鏡面光沢度が９０％以上である。前記高光拡散型塗装鋼板は、積分球による、鏡面反射を含まない、波長５５０ｎｍの光の拡散反射率が８５％以上である。【選択図】図１
2017162808.tif 000002
【特許請求の範囲】
【請求項１】
天井面と壁面と光源を備え、前記光源から発せられる光が前記天井面と前記壁面の少なくとも１つで反射される光活用空間システムであって、
前記天井面と前記壁面との少なくとも一部が高光反射型塗装鋼板又は高光拡散型塗装鋼板で形成され、
前記高光反射型塗装鋼板は、ＪＩＳ  Ｋ  ５６００−４−７で規定される６０度鏡面光沢度が９０％以上であり、
前記高光拡散型塗装鋼板は、積分球による、鏡面反射を含まない、波長５５０ｎｍの光の拡散反射率が８５％以上である
ことを特徴とする光活用空間システム。
【請求項２】
前記天井面の全面が第一の前記高光拡散型塗装鋼板で形成され、前記壁面の下部が前記高反射型塗装鋼板で形成され、前記壁面の前記高光反射型塗装鋼板よりも上方に第二の前記高光拡散型塗装鋼板が配置されている請求項１に記載の光活用空間システム。
【請求項３】
前記天井面の全面が前記高光反射型塗装鋼板で形成され、前記壁面の全面が前記高光拡散型塗装鋼板で形成されている請求項１に記載の光活用空間システム。
【請求項４】
前記天井面の全面が前記高光拡散型塗装鋼板で形成され、前記壁面の全面が前記高光反射型塗装鋼板で形成されている請求項１に記載の光活用空間システム。
【発明の詳細な説明】
【技術分野】
【０００１】
本発明は、光活用空間システムに関する。詳しくは、本発明は、屋内の明るさなどの光学的な環境のコントロールが可能な光活用空間システムに関する。
【背景技術】
【０００２】
従来、屋内の明るさは照明器具の発光強度や配置などを変更して調整されている。
【先行技術文献】
【特許文献】
【０００３】
【特許文献１】特開平１０−２０８５１８号公報
【発明の概要】
【発明が解決しようとする課題】
【０００４】
しかし、照明器具の発光強度を強くして屋内を明るくする場合は、消費電力が多くなって、省エネルギー化を図ることが難しい。また照明器具の配置を変更して屋内を明るくする場合は照明器具の位置の自由度が低くなってしまう。
【０００５】
本発明は上記の点に鑑みてなされたものであり、省エネルギー化を図りやすく、照明器具の位置の自由度が高い光活用空間システムを提供することを目的とするものである。
【課題を解決するための手段】
【０００６】
本発明に係る光活用空間システムは、
天井面と壁面と光源を備え、前記光源から発せられる光が前記天井面と前記壁面の少なくとも１つで反射される光活用空間システムであって、
前記天井面と前記壁面との少なくとも一部が高光反射型塗装鋼板又は高光拡散型塗装鋼板で形成され、
前記高光反射型塗装鋼板は、ＪＩＳ  Ｋ  ５６００−４−７で規定される６０度鏡面光沢度が９０％以上であり、
前記高光拡散型塗装鋼板は、積分球による、鏡面反射を含まない、波長５５０ｎｍの光の拡散反射率が８５％以上であることを特徴とする。
【発明の効果】
【０００７】
本発明は、光源から発せられる光が天井面と壁面の一部で反射されたり拡散されたりするために、該光が天井面と壁面で囲まれる空間に広がりやすくなり、光源の発光強度や配置の影響を少なくして該空間の明るさを調整することができ、省エネルギー化を図りやすく、光源の位置の自由度が高い。
【図面の簡単な説明】
【０００８】
【図１】図１は、本発明に係る光活用空間システムの一実施形態を示す概略図である。
【図２】図２は、本発明に係る光活用空間システムの他の一実施形態を示す概略図である。
【図３】図３は、本発明に係る光活用空間システムの他の一実施形態を示す概略図である。
【図４】図４は、本発明に係る光活用空間システムの他の一実施形態を示す概略図である。
【図５】図５Ａは、壁クロスを使用した状態をシミュレーションしたコンピュータグラフィックスである。図５Ｂは、高光反射型塗装鋼板を使用した状態をシミュレーションしたコンピュータグラフィックスである。
【図６】図６Ａは、鏡面光沢度が１０％である高光拡散型塗装鋼板を使用した状態をシミュレーションしたコンピュータグラフィックスである。図６Ｂは、鏡面光沢度が３０％である高光拡散型塗装鋼板を使用した状態をシミュレーションしたコンピュータグラフィックスである。
【図７】図７Ａは、本発明に係る光活用空間システムの他の一実施形態を示す概略の平面図である。図７Ｂは、同上の天井面を示す概略図である。
【図８】図８Ａ、図８Ｂ、図８Ｃは、本発明に係る光活用空間システムの他の一実施形態を示し、照明装置の点灯状態の概略図である。
【図９】図９は、実施例１及び比較例１の測定結果を示すグラフである。
【図１０】図１０は、実施例２及び比較例２の測定結果を示すグラフである。
【図１１】図１１は、実施例３及び比較例３の測定結果を示すグラフである。
【図１２】図１２は、実施例１及び実施例４〜６の測定結果を示すグラフである。
【図１３】図１３は、実施例２、実施例３、実施例７及び実施例８の測定結果を示すグラフである。
【図１４】図１４Ａ及び図１４Ｂは、官能試験の結果を示すグラフである。
【発明を実施するための形態】
【０００９】
以下、本発明を実施するための形態を説明する。
【００１０】
図１〜４はそれぞれ光活用空間システム１００の実施形態を示している。
【００１１】
光活用空間システム１００は天井面１１０と床面１２０と壁面１３０と光源１４０を備えている。光活用空間システム１００は天井面１１０と床面１２０と壁面１３０とで囲まれて空間１５０が形成されている。空間１５０の明るさは、光源１４０で発せられる光が天井面１１０と床面１２０と壁面１３０の少なくとも１つで反射されたり拡散されたりして調整される。なお、図１〜４では、４面ある壁面１３０のうち、１面の図示が省略されている。また、光活用空間システム１００の外観形状は特に限定されないが、例えば、直方体に形成される。また光活用空間システム１００の内部形状（空間１５０の形状）は特に限定されないが、例えば、直方体に形成される。
【００１２】
天井面１１０と床面１２０と壁面１３０との少なくとも一部が高光反射型塗装鋼板又は高光拡散型塗装鋼板で形成される。すなわち、天井面１１０はその一部又は全面が高光反射型塗装鋼板又は高光拡散型塗装鋼板で形成される場合がある。床面１２０はその一部又は全面が高光反射型塗装鋼板又は高光拡散型塗装鋼板で形成される場合がある。壁面１３０はその一部又は全面が高光反射型塗装鋼板又は高光拡散型塗装鋼板で形成される場合がある。
【００１３】
高光反射型塗装鋼板及び高光拡散型塗装鋼板は厚みが０．２５ｍｍ〜３．２ｍｍ程度の板状に形成されている。後述の壁部材や天井部材にサンドイッチパネルに使用する場合は、上記の高光反射型塗装鋼板及び高光拡散型塗装鋼板をプレス成形、押出成形、ロール成形等によって成形加工してサンドイッチパネルの金属外皮として使用する。
【００１４】
高光反射型塗装鋼板は、少なくとも片面の６０度鏡面光沢度が９０％以上に形成されている。鏡面光沢度は、ＪＩＳ  Ｋ  ５６００−４−７（１９９９）に記載されている６０度鏡面光沢度測定方法に従い、光の反射率を測定して、基準面の光沢度を１００としたときの百分率で規定される。高光反射型塗装鋼板の鏡面光沢度の上限は１００％である。高光反射型塗装鋼板の鏡面光沢度は鋼板の表面に形成される塗膜の組成や厚みなどにより実現される。高光反射型塗装鋼板は、例えば、新日鐵住金株式会社製造の商品名「高反射タイプビューコート」などが使用可能である。また、特許第４０７４８４７号公報や特許第４３１４０８０号公報に記載された鋼板を使用可能である。
【００１５】
高光反射型塗装鋼板の最表面には、光触媒を含有する光活性塗膜が設けられていてもよい。光活性層は酸化チタンなどの光触媒を含有する。光触媒としては可視光励起型であることが好ましく、これにより、屋内の光で光触媒が活性しやすくなる。光活性塗膜は、光触媒の酸化分解機能による抗菌・抗カビ・抗ウイルスや空気浄化（ガス分解）機能があり、表面の親水化機能も得られる。光触媒である酸化チタンに光が当たると、その表面に活性酸素（強い酸化力）が発生する。この活性酸素が、有機物、細菌やカビを分解すると考えられる。例えば、光活性塗膜に白色蛍光灯の光を照射すると、黄色ブドウ球菌やアオカビの発生が抑制される。また光活性塗膜に蛍光灯の光を照射すると、インフルエンザＡ型ウイルスの増殖が抑制される。光活性塗膜は、特許第４５８８１６４号公報や特開２００６−２７２０３６号公報に開示のものが使用可能である。
【００１６】
高光拡散型塗装鋼板は、少なくとも片面の拡散反射率が８５％以上に形成されている。ここで「拡散反射率」とは、積分球による、鏡面反射を含まない、波長５５０ｎｍの光の拡散反射率のことである。この拡散反射率は、積分球を使用した拡散反射率測定装置を用いて測定した波長５５０ｎｍの拡散反射率が、基準白色板を１００としたときの百分率で規定される。拡散反射率測定装置としては、ミノルタ株式会社（現在はコニカミノルタ株式会社）製の「ＣＭ−３７００ｄ」などを例示することができる。拡散反射率は、ＪＩＳ  Ｚ  ８７２２  幾何条件ｃなどに準拠して測定されるものであって、積分球（光をほぼ完全に拡散反射する硫酸バリウムなどの白い塗料で内面を塗布した球）を使用して、拡散照明８°方向受光の条件で、波長５５０ｎｍでの反射率を、基準白色板（材質は硫酸バリウム）を１００とした時の百分率で測定する。拡散反射率は、正反射光を除去して光を測る方法をＳＣＥ（正反射光除去）方式を採用することができる。ＳＣＥ方式では、正反射光を除去し、拡散反射光だけを測定しているので、目視に近い色や光沢の評価となる。高光拡散型塗装鋼板の拡散反射率の上限は１００％である。高光拡散型塗装鋼板の拡散反射率は鋼板の表面に形成される塗膜の組成や厚みなどにより実現される。高光拡散型塗装鋼板は、例えば、鋼板の表面にプライマー層と上塗塗膜層の２層を備える塗装板が使用可能である。プライマー層は、ポリエステル樹脂及び硬化剤を含有するプライマー樹脂バインダ、及び該プライマー樹脂バインダ１００質量部に基づいて、酸化チタン顔料８０〜２５０質量部を含有し、且つプライマー層の膜厚が１０〜２０μｍである上塗塗膜層は、ポリエステル樹脂及び硬化剤を含有する上塗樹脂バインダ、並びに該上塗樹脂バインダ１００質量部に対し、酸化チタン顔料１００〜２５０質量部、及び平均粒子径４〜９μｍの有機ポリマー微粒子１０〜３０質量部を含有し、且つ上塗塗膜層の膜厚が２０〜３５μｍである。
【００１７】
高光拡散型塗装鋼板の最表面には、高光反射型塗装鋼板と同様に、光触媒を含有する光活性塗膜が設けられていてもよく、この場合、上記のような効果が高光拡散型塗装鋼板でも生じることになる。
【００１８】
高光拡散型塗装鋼板は、光源１４０から発せられる光が効率よく拡散反射することができ、正反射光を拡散反射光へ振り分けているため、像の映り込みが少なく、柔らかい光沢感となる。さらに、照度を高く保持することができるため、光源１４０の個数や消費電力を低減することができ、トータル的なコスト削減につながる可能性があり、省エネルギー化を図れることができる。例えば、高光拡散型塗装鋼板は、汎用塗装鋼板に比べて、照度が４０〜４５％向上することがあり、消費電力においては２０００ｌｘ（ＪＩＳ  Ｚ  ９１１０：ショーウインドウ重要部照度基準）の時、高光拡散型塗装鋼板は、汎用塗装鋼板に比べて、１５〜２０％低減することが可能である。
【００１９】
高光反射型塗装鋼板の拡散反射率は、高光拡散型塗装鋼板よりも小さいほうが好ましく、７０〜９０％であり、好ましくは８５％以下である。高光反射型塗装鋼板の拡散反射率は低いほど、正反射光が多くなることがあり、好ましい。
【００２０】
高光拡散型塗装鋼板の鏡面光沢度は、高光反射型塗装鋼板よりも小さいほうが好ましく、９０％未満であり、好ましくは５〜４０％である。高光拡散型塗装鋼板の鏡面光沢度は低いほど、像の映り込みが少なくなり、好ましい。
【００２１】
図５Ａ及び図５Ｂ並びに図６Ａ及び図６Ｂは、部屋の様子をシミュレーションしたコンピュータグラフィックス（ＣＧ）である。図５Ａは壁クロスを使用した部屋のＣＧであり、図５Ｂの高光反射型塗装鋼板を使用した部屋のＣＧに比べて、やや暗い。つまり、高光反射型塗装鋼板を使用すると、部屋が明るくなる。また、図５ＢのＸ部分には椅子の像が映り込んでおり、Ｙ部分には照明器具の像が映り込んでいる。つまり、高光反射型塗装鋼板を壁面に使用すると、像の映り込みが生じる。一方、図６Ａ及び図６Ｂの高拡散型塗装鋼板を使用した部屋では明るくなるとともに、壁面への像の映り込みもほとんどない。また図６Ａと図６Ｂを対比すると、光沢度が大きい高光反射型塗装鋼板を使用した図６Ｂの方が、光沢度が小さい高光反射型塗装鋼板を使用した図６Ａに比べて、部屋が明るい。
【００２２】
天井面１１０は天井部材１１１の下面（空間１５０側の表面）で形成されている。天井面１１０で高光反射を得る場合は、天井部材１１１は高光反射型塗装鋼板で形成される。天井面１１０で高光拡散を得る場合は、天井部材１１１は高光拡散型塗装鋼板で形成される。また、天井部材１１１はサンドイッチパネルが使用可能である。サンドイッチパネルは二枚の金属外皮の間に断熱材などの芯材を設けて形成されている。天井面１１０で高光反射を得る場合は、サンドイッチパネルの空間１５０側の金属外皮が高光反射型塗装鋼板で形成される。天井面１１０で高光拡散を得る場合は、サンドイッチパネルの空間１５０側の金属外皮が高光拡散型塗装鋼板で形成される。天井面１１０で高光反射や高光拡散を得ない場合は、天井部材１１１は合板や石膏ボードなどが使用される。また天井面１１０で高光反射や高光拡散を得ない場合、サンドイッチパネルの空間１５０側の金属外皮が汎用鋼板で形成される。汎用鋼板は鏡面光沢度が８０％以下で拡散反射率が８０％以下である。さらに、天井面１１０で高光反射や高光拡散を得ない場合、天井部材１１１の下面が天井クロス等で形成されていてもよい。
【００２３】
床面１２０は床部材１２１の上面（空間１５０側の表面）で形成されている。床面１２０で高光反射を得る場合は、床部材１２１は高光反射型塗装鋼板で形成される。床面１２０で高光拡散を得る場合は、床部材１２１は高光拡散型塗装鋼板で形成される。また、床部材１２１は上記と同様のサンドイッチパネルが使用可能である。この場合、床面１２０で高光反射を得る場合は、サンドイッチパネルの空間１５０側の金属外皮が高光反射型塗装鋼板で形成される。床面１２０で高光拡散を得る場合は、サンドイッチパネルの空間１５０側の金属外皮が高光拡散型塗装鋼板で形成される。床面１２０で高光反射や高光拡散を得ない場合は、床部材１２１は合板や石膏ボードなどが使用される。また床面１２０で高光反射や高光拡散を得ない場合、サンドイッチパネルの空間１５０側の金属外皮が上記と同様の汎用鋼板で形成される。さらに、床面１２０で高光反射や高光拡散を得ない場合、床部材１２１の上面がカーペット、タイル、木質フローリング、畳、コンクリート、硬質プラスチックなどで形成される樹脂板等で形成されていてもよい。
【００２４】
壁面１３０は壁部材１３１の空間１５０側の表面で形成されている。壁面１３０で高光反射を得る場合は、壁部材１３１は高光反射型塗装鋼板で形成される。壁面１３０で高光拡散を得る場合は、壁部材１３１は高光拡散型塗装鋼板で形成される。また、壁部材１３１は上記と同様のサンドイッチパネルが使用可能である。この場合、壁面１３０で高光反射を得る場合は、サンドイッチパネルの空間１５０側の金属外皮が高光反射型塗装鋼板で形成される。壁面１３０で高光拡散を得る場合は、サンドイッチパネルの空間１５０側の金属外皮が高光拡散型塗装鋼板で形成される。壁面１３０で高光反射や高光拡散を得ない場合は、壁部材１３１は合板や石膏ボードなどが使用される。また壁面１３０で高光反射や高光拡散を得ない場合、サンドイッチパネルの空間１５０側の金属外皮が上記と同様の汎用鋼板で形成される。さらに、壁面１３０で高光反射や高光拡散を得ない場合、壁部材１３１の表面が壁紙（壁クロス）等で形成されていてもよい。
【００２５】
なお、上記のサンドイッチパネルとしては温度コントロールパネルであってもよい。温度コントロールパネルは断熱性能と蓄熱性能を有するものである。温度コントロールパネルは、内蔵している潜熱蓄熱材が吸放熱して空間１５０の温度をほぼ平準化することができる。温度コントロールパネルとしては、特開２０１５−１５８０８５号公報に記載されたものを使用可能である。
【００２６】
光源１４０としては、蛍光灯やＬＥＤ（発光ダイオード）を用いた照明装置が使用可能である。光源１４０は天井面１１０の略中央部に配置されているが、これに限定されるものではない。
【００２７】
図１及び２に示す光活用空間システム２００は、天井面１１０の全面が第一の高光拡散型塗装鋼板２１０で形成されている。また、壁面１３０の一部である下部が高光反射型塗装鋼板２３０で形成されている。壁面１３０の下部よりも上の部分が第二の高光拡散型塗装鋼板２４０で形成されている。ここで、壁面１３０の下部とは、壁面１３０の床面１２０の近傍部分であって、例えば、床面１２０から１００ｍｍ〜１０００ｍｍの高さであることが好ましい。高光拡散型塗装鋼板２４０は、壁面１３０を高さ方向で三等分した場合に、壁面１３０の中段部と上段部とに配置され、壁面１３０の下段部に高光反射型塗装鋼板２３０が配置されることが好ましい。床面１２０は高光反射や高光拡散をしない床部材１２１（例えば、カーペットやコンクリート）で形成されている。
【００２８】
光活用空間システム２００では、天井面１１０が高光拡散型塗装鋼板２１０で形成され、壁面１３０の下部が高光反射型塗装鋼板２３０で形成されているため、床面１２０付近の低い場所の照度が上がる。また天井面１１０からの光の反射が抑制され、像の映り込みが低減される。また車いすに座っている人や立っている人の目線位置が高光拡散型塗装鋼板２３１で形成され、光の反射が抑制され、像の映り込みが低減される。
【００２９】
従って、図１に示すように、ベッド２５０に寝ている病人が天井を眺めて過ごしたり、車いすに座っているケースが多く想定される病室や老健施設として、光活用空間システム２００を形成することができる。すなわち、視野範囲には高光拡散型塗装鋼板２１０、２３１を配置することにより、壁面１３０への像の映り込みが少なく、床面１２０付近も明るくできるので快適である。
【００３０】
また、図２に示すように、光活用空間システム２００で植物工場を形成することができる。この場合、光が届きにくい(暗い)栽培棚２６０の床面１２０付近(高さの低い場所)も明るくでき、照明効率が上がる。なお栽培棚２６０は植物２６１を収容して栽培するための棚である。
【００３１】
図３に示す光活用空間システム３００は、天井面１１０の全面が高光反射型塗装鋼板３１０で形成され、壁面１３０の全面が高光拡散型塗装鋼板３３０で形成されている。この場合、床面１２０は高光反射や高光拡散をしない床部材１２１（例えば、カーペットやコンクリート）で形成されている。
【００３２】
光活用空間システム３００では、床面１２０の上にテーブル３５０やいす３５１等の障害物（床面１２０から約８５０ｍｍ程度の高さ）があっても、その障害物の下の床面１２０の照度が上がる。また、立っている人の目線位置が高光拡散型塗装鋼板３３０で形成され、光の反射が抑制され、像の映り込みが低減される。
【００３３】
従って、光活用空間システム３００では、壁面１３０への像の映り込みが少なくて快適となり、オフィスや会議室、店舗に好適である。また壁面１３０への像の映り込みが少なくなり、足下(床面１２０)も明るくできて快適となり、店舗やレストラン、ホテルの客室に好適である。
【００３４】
図４に示す光活用空間システム４００は、天井面１１０の全面が高光拡散型塗装鋼板４１０で形成され、壁面１３０の全面が高光反射型塗装鋼板４３０で形成されている。この場合、床面１２０は高光反射や高光拡散をしない床部材１２１（例えば、カーペットやコンクリート）で形成されている。
【００３５】
光活用空間システム４００では、光活用空間システム２００及び３００に比べて、空間１５０の全体の照度が上がる。
【００３６】
従って、光活用空間システム４００は、壁面１３０への像の映り込みがあっても問題が無い用途、例えば、植物工場や倉庫などに好適である。また光活用空間システム４００では、床面１２０を高光反射型塗装鋼板や高光拡散型塗装鋼板で形成することも可能であり、この場合、床面１２０が高光反射や高光拡散をしない場合に比べて、空間１５０の全体の照度がさらに向上する。
【００３７】
上記のような光活用空間システム１００は、光源１４０から発せられる光が天井面１１０と壁面１３０の一部で反射されたり拡散されたりするために、光が天井面１１０と床面１２０と壁面１３０で囲まれる空間１５０に広がりやすくなり、光源１４０の発光強度や配置の影響を少なくして該空間１５０の明るさを調整することができ、省エネルギー化を図りやすく、光源の位置の自由度が高い。
【００３８】
上記のような光活用空間システム１００は、光学系コンピュータシュミレーションを用いて高光反射型塗装鋼板と高光拡散型塗装鋼板の配置や使用量及びその他の部材（光源１４０や高光反射及び高光拡散でない部材）の配置や量を設計することができる。この場合、実物を作成することなく、照度やその他の光学的な物理量の把握が可能となる。
【００３９】
本実施形態の光活用空間システム１００では、天井面１１０や壁面１３０の一部をクロスで形成してもよい。また天井面１１０の一部や床面１２０の一部を高光拡散型塗装鋼板や高光反射型塗装鋼板で形成してもよい。また光源１４０の位置も天井面１１０に設けるだけでなく、壁面１２０に設けてもよく、光源１４０が複数存在していても良い。
【実施例】
【００４０】
以下、本発明を実施例によって具体的に説明する。
【００４１】
光活用空間システム５００として会議室を形成した。この会議室は、図７Ａ及び図７Ｂに示すように、床面５０１と、４つの壁面５０２、５０３、５０４、５０５と、天井面５０６とを有しており、略直方体に形成されている。会議室の長手方向の寸法Ｄ１は７０００ｍｍ、短手方向の寸法Ｄ２は３１６０ｍｍに形成されている。また床面５０１と天井面５０６の間の寸法は２，７００ｍｍである。
壁面５０２にはドアが設けられており、壁面５０５には窓が設けられている。窓はブラインドが設けられている。また会議室５００の略中央部には２つのテーブル５０７が設けられている。テーブル５０７の上面の色は白である。床面５０４からテーブル５０７の上面までの寸法は７４０ｍｍである。また天井面５０６には６器の照明器具５０８、５０９、５１０、５１１、５１２、５１３が設けられている。照明器具５０８〜５１３は２列３行に配置されている。また各照明器具５０８〜５１３にはＬＥＤ５１５が２本ずつ設けられている。
【００４２】
床面５０１はグレー色のカーペットで形成されている。天井面５０６は白色に形成されている。窓を設けた壁面５０５はクロス張りで形成されている。その他の３面の壁面５０２、５０３、５０４は各全面が高光拡散型塗装鋼板又は既存の内装用の塗装鋼板のうち反射率の高い塗装鋼板(以下、「内装塗装鋼板」という)で形成されている。なお、壁面５０２に設けられているドアの表面も高光拡散型塗装鋼板又は内装塗装鋼板で形成されている。高光拡散型塗装鋼板は、積分球による、鏡面反射を含まない、波長５５０ｎｍの光の拡散反射率が９０．３％であり、光沢度が１０．９である。内装塗装鋼板は、積分球による、鏡面反射を含まない、波長５５０ｎｍの光の拡散反射率が８０．９％であり、光沢度が３３．０である。なお、拡散反射率や光沢度の測定には、ＫＯＮＩＣＡ  ＭＩＮＯＬＴＡ製の色差計ＣＭ−３７００ｄを使用した。
【００４３】
上記のような会議室の複数の測定点において、照度測定を行う。測定点は２１箇所とし、左列、中列、右列の３つの列と、１行、２行、３行、４行、５行、６行、７行の７つの行とをなすように並んでいる。壁面５０３と左列の間の寸法Ｄ３は４００ｍｍとし、壁面５０５と７行の間の寸法Ｄ４は５００ｍｍとし、隣り合う測定点の間の寸法Ｄ５は１０００ｍｍとする。また、中列２行、中列３行、中列４行、中列５行、中列６行の各測定点は、テーブル５０７の上面に設定し、その他の測定点は床面５０１に設定する。照度測定器としては、共立電気計器（株）製の品番  ＭＯＤＥＬ  ５２０２を使用した。
【００４４】
（実施例１）
壁面５０２、５０３、５０４の各全面を高光拡散型塗装鋼板で形成し、照明器具５０８〜５１３の全ＬＥＤを点灯した状態で、各測定点における照度を測定した。
【００４５】
（実施例２）
テーブルの上面をグレー色のテーブルクロスで全面にわたって覆った状態にした。これ以外は、実施例１と同様にして、各測定点における照度を測定した。
【００４６】
（実施例３）
３行に並ぶ照明器具５０８〜５１３のうち、真ん中に位置する２器の照明器具５０９、５１２のＬＥＤ５１５を消灯し、その他の照明器具のＬＥＤ５１５は点灯した状態にした（図８Ｃ参照）。これ以外は、実施例２と同様にして、各測定点における照度を測定した。
【００４７】
なお、図７Ｂ、図８Ａ、図８Ｂ、図８Ｃは、照明器具５０８〜５１３のＬＥＤの点灯状態を示している。図７Ｂは照明器具５０８〜５１３の全ＬＥＤ５１５を点灯した状態を示している。図８Ａ、図８Ｂ、図８Ｃは、点灯しているＬＥＤ５１５を実線で示し、消灯しているＬＥＤ５１５は点線で示す。
【００４８】
（実施例４）
４列に並ぶＬＥＤのうち、内側２列のＬＥＤを消灯し、その他のＬＥＤは点灯した状態にした（図８Ａ参照）。これ以外は、実施例１と同様にして、各測定点における照度を測定した。
【００４９】
（実施例５）
４列に並ぶＬＥＤのうち、外側２列のＬＥＤを消灯し、その他のＬＥＤは点灯した状態にした（図８Ｂ参照）。これ以外は、実施例１と同様にして、各測定点における照度を測定した。
【００５０】
（実施例６）
３行に並ぶ照明器具５０８〜５１３のうち、真ん中に位置する２器の照明器具５０９、５１２のＬＥＤを消灯し、その他の照明器具のＬＥＤは点灯した状態にした（図８Ｃ参照）。これ以外は、実施例１と同様にして、各測定点における照度を測定した。
【００５１】
（実施例７）
４列に並ぶＬＥＤのうち、内側２列のＬＥＤを消灯し、その他のＬＥＤは点灯した状態にした（図８Ａ参照）。これ以外は、実施例２と同様にして、各測定点における照度を測定した。
【００５２】
（実施例８）
４列に並ぶＬＥＤのうち、外側２列のＬＥＤを消灯し、その他のＬＥＤは点灯した状態にした（図８Ｂ参照）。これ以外は、実施例２と同様にして、各測定点における照度を測定した。
【００５３】
（比較例１）
壁面５０２、５０３、５０４の各全面を内装塗装鋼板で形成した。これ以外は、実施例１と同様にして、各測定点における照度を測定した。
【００５４】
（比較例２）
壁面５０２、５０３、５０４の各全面を内装塗装鋼板で形成した。これ以外は、実施例２と同様にして、各測定点における照度を測定した。
【００５５】
（比較例３）
壁面５０２、５０３、５０４の各全面を内装塗装鋼板で形成した。これ以外は、実施例３と同様にして、各測定点における照度を測定した。
【００５６】
上記実施例および比較例の各照度の測定結果を図９〜図１３に示す。
【００５７】
図９は、テーブルクロス無し（テーブルの上面は白色）の場合、内装塗装鋼板で形成した会議室（比較例１）に比べ、高光拡散型塗装鋼板で形成した会議室（実施例１）の照度は、会議室の中央部（中列１〜７行）及び隅部（左列及び右列の各１〜７行）含め、約７％上がり、高光拡散型塗装鋼板の拡散反射による会議室の照度アップが確認できた。
【００５８】
図１０は、什器（テーブル）の種類変更（上面を白色からグレーに変更）による効果を検証したものである。図９の結果と比較し、双方の会議室（実施例２及び比較例２）で全体的に照度は低下したが、内装塗装鋼板で形成した会議室（比較例２）に比べ、高光拡散型塗装鋼板で形成した会議室（実施例２）の照度は、会議室の中央部（中列１〜７行）及び隅部（左列及び右列の各１〜７行）含め、約６％上がった。
【００５９】
図１１は、テーブルクロス有り（グレー色）の場合で、真ん中に位置する２器の照明器具５０９、５１２のＬＥＤ５１５を消灯した場合を比較検証したものである。内装塗装鋼板で形成した会議室（比較例３）に比べ、高光拡散型塗装鋼板で形成した会議室（実施例３）の照度は、会議室の中央部（中列１〜７行）及び隅部（左列及び右列の各１〜７行）含め、約８％上がった。図１０の結果と比較し、約２ポイント差の照度向上が見られ、高光拡散型塗装鋼板の形成によって、照明器具の削減（省エネ）が図れると考えられる。
【００６０】
図１２及び図１３は、全灯の場合（実施例１及び実施例２）と比較して、照明器具を削減した場合（実施例７、８、３及び実施例４、５、６）の照度ダウンレベルを検証したものである。什器の影響なく、実施例１に比べて実施例７、８、３は一様に照度が下がる傾向であった。また同様に、什器の影響なく、実施例２に比べて実施例４、５、６は一様に照度が下がる傾向であった。
【００６１】
また実施例１及び比較例１について、以下の官能試験を行った。
【００６２】
（会議室の明るさ）
実施例１及び比較例１の会議室を使用した５０人に、会議室の明るさを５段階で評価してもらい、ヒアリングによるアンケート回答方式（１人につき１回のアンケート回答）で調査をした。５段階の評価は、明る過ぎる（５）、明るい（４）、ちょうど良い（３）薄暗い（２）、暗い（１）である。
【００６３】
（壁への像の映り込み）
実施例１及び比較例１の会議室を使用した５０人に、会議室の壁面５０２、５０３、５０４への像の映り込みを５段階で評価してもらい、ヒアリングによるアンケート回答方式（１人につき１回のアンケート回答）で調査をした。５段階の評価は、はっきり映り込む（５）、映り込む（４）、少し映り込む（３）、あまり映り込まない（２）、全く映り込まない（１）である。
【００６４】
結果を図１４Ａ及び図１４Ｂに示す。
【００６５】
「会議室の明るさ」に関しては、特に「明るい（段階（４））」の回答が、高光拡散型塗装鋼板で仕上げた会議室（実施例１）の空間が、内装塗装鋼板で仕上げた会議室（比較例１）の空間より人数が多く、照度測定結果の傾向と同様、実施例１は比較例１に比べて、壁の光拡散効果による会議室全体の明るさが向上したと考えられる。
【００６６】
また「壁への像の映り込み」に関しては、高光拡散型塗装鋼板で仕上げた会議室（実施例１）は、内装塗装鋼板で仕上げた会議室（比較例１）に比べて、壁への像の映り込みが抑制されている結果となり、快適性が向上したと考えられる。
【符号の説明】
【００６７】
１００  光活用空間システム
１１０  天井面
１３０  壁面
１４０  光源
１５０  空間
２００  光活用空間システム
２１０  高光拡散型塗装鋼板
２３０  高光反射型塗装鋼板
２４０  高光拡散型塗装鋼板
３００  光活用空間システム
３１０  高光反射型塗装鋼板
３３０  高光拡散型塗装鋼板
４００  光活用空間システム
４１０  高光拡散型塗装鋼板
４３０  高光反射型塗装鋼板
【図１】
2017162808.tif 000003
【図２】
2017162808.tif 000004
【図３】
2017162808.tif 000005
【図４】
2017162808.tif 000006
【図５】
2017162808.tif 000007
【図６】
2017162808.tif 000008
【図７】
2017162808.tif 000009
【図８】
2017162808.tif 000010
【図９】
2017162808.tif 000011
【図１０】
2017162808.tif 000012
【図１１】
2017162808.tif 000013
【図１２】
2017162808.tif 000014
【図１３】
2017162808.tif 000015
【図１４】
2017162808.tif 000016